(57)【特許請求の範囲】
【請求項１】
構造（Ｉ）：
【化１１】
0005845195.tif 000020
（式中、Ｒ１〜Ｒ６は同一でありまたは異なり、Ｒ１〜Ｒ６のそれぞれは、水素、ハロゲン、および炭素原子１〜２０個を有する非環状アルキル基からなる群から選択され、ならびにＲ１〜Ｒ６の少なくとも１つが非環状アルキル基であり、ならびに
Ａｒ１およびＡｒ２は同一でありまたは異なり、ならびにＡｒ１およびＡｒ２のそれぞれは、炭素原子６〜２０個を有するアリール基および炭素原子７〜２０個を有するアリールアルキル基からなる群から選択され、ならびにＡｒ１およびＡｒ２の少なくとも１つはハロゲン化されている）を有するハロゲン化アミドエステル。
【請求項２】
Ａｒ１およびＡｒ２のそれぞれが、フェニル基、ナフチル基、アントラセニル基およびフェナントレニル基からなる群から選択される、請求項１に記載のハロゲン化アミドエステル。
【請求項３】
Ｒ１〜Ｒ６の少なくとも２つが、炭素原子１〜６個を有する非環状アルキル基である、請求項１に記載のハロゲン化アミドエステル。
【請求項４】
Ｒ１〜Ｒ６の少なくとも２つが、炭素原子１〜６個を有する非環状アルキル基である、請求項２に記載のハロゲン化アミドエステル。
【請求項５】
構造（ＩＩ）：
【化１２】
0005845195.tif 000021
（式中、Ｒ１１〜Ｒ１３およびＲ２１〜Ｒ２３は同一でありまたは異なり、Ｒ１１〜Ｒ１３およびＲ２１〜Ｒ２３のそれぞれは、水素およびハロゲンから成る群から選択される、ただし、Ｒ１１〜Ｒ１３の少なくとも１つ、およびＲ２１〜Ｒ２３の少なくとも１つは、ハロゲンである）を有する、請求項１から４のいずれかに記載のハロゲン化アミドエステル。
【請求項６】
Ｒ１２およびＲ２２のそれぞれが、塩素およびフッ素からなる群から選択される、請求項５に記載のハロゲン化アミドエステル。
【請求項７】
Ｒ１およびＲ２のそれぞれが、炭素原子１〜６個を有するヒドロカルビル基である、請求項１から４のいずれかに記載のハロゲン化アミドエステル。
【請求項８】
Ｒ３およびＲ５のそれぞれが、炭素原子１〜６個を有するヒドロカルビル基である、請求項１から４のいずれかに記載のハロゲン化アミドエステル。
【請求項９】
マグネシウム部分と、チタン部分と、０．１〜２０．０重量％のハロゲン化アミドエステルを含む内部電子供与体との組み合わせを含むプロ触媒組成物であって、該ハロゲン化アミドエステルが、構造（Ｉ）：
【化１３】
0005845195.tif 000022
（式中、Ｒ１〜Ｒ６は同一でありまたは異なり、Ｒ１〜Ｒ６のそれぞれは、水素、ハロゲン、炭素原子１〜２０個を有するヒドロカルビル基および炭素原子１〜２０個を有する置換したヒドロカルビル基からなる群から選択され、ならびに
Ａｒ１およびＡｒ２は同一でありまたは異なり、ならびにＡｒ１およびＡｒ２のそれぞれは、炭素原子６〜２０個を有するアリール基および炭素原子７〜２０個を有するアリールアルキル基からなる群から選択され、ならびにＡｒ１およびＡｒ２の少なくとも１つはハロゲン化されている）を有する、プロ触媒組成物。
【請求項１０】
安息香酸エステルを含む、請求項９に記載のプロ触媒組成物。
【請求項１１】
請求項９のプロ触媒組成物と助触媒とを含む触媒組成物。
【請求項１２】
ケイ素化合物、二座化合物、ジエーテル、ジオールエステル、カルボン酸エステル、アミン、亜リン酸エステルおよびこれらの組合せからなる群から選択される外部電子供与体を含む、請求項１０に記載の触媒組成物。
【請求項１３】
カルボン酸エステル、ジエーテル、ジオールエステルおよびこれらの組合せからなる群から選択される活性制限剤を含む、請求項１１または１２に記載の触媒組成物。
【請求項１４】
重合条件下において、オレフィンを、０．１〜２０．０重量％のハロゲン化アミドエステルおよび助触媒を含む触媒組成物と接触させるステップと、ハロゲン化アミドエステルを含むオレフィン系ポリマーを形成するステップとを含む、オレフィン系ポリマーの製造方法であって、該ハロゲン化アミドエステルが、構造（Ｉ）：
【化１４】
0005845195.tif 000023
（式中、Ｒ１〜Ｒ６は同一でありまたは異なり、Ｒ１〜Ｒ６のそれぞれは、水素、ハロゲン、炭素原子１〜２０個を有するヒドロカルビル基および炭素原子１〜２０個を有する置換したヒドロカルビル基からなる群から選択され、ならびに
Ａｒ１およびＡｒ２は同一でありまたは異なり、ならびにＡｒ１およびＡｒ２のそれぞれは、炭素原子６〜２０個を有するアリール基および炭素原子７〜２０個を有するアリールアルキル基からなる群から選択され、ならびにＡｒ１およびＡｒ２の少なくとも１つはハロゲン化されている）を有する、オレフィン系ポリマーの製造方法。
【請求項１５】
オレフィンがプロピレンであり、５．０〜２０．０の多分散指数を有するプロピレン系ポリマーを形成するステップを含む、請求項１３に記載の方法。
【発明の詳細な説明】
【技術分野】
【０００１】
本開示は、ハロゲン化アミドエステルならびに、それらを含有するプロ触媒組成物および触媒組成物に関する。
【背景技術】
【０００２】
オレフィン系ポリマーへの世界的需要は、これらのポリマー向けの用途がますます多岐にわたり、かつより高度化しているため、増大し続けている。広い分子量分布（ＭＷＤ）を有するオレフィン系ポリマーが、例えば、熱成形；パイプ−、発泡−、ブロー成形；およびフィルムにおいてますます拡大する用途を見出している。広いＭＷＤを有するオレフィン系ポリマー、特にプロピレン系ポリマーの製造向けのチーグラー−ナッタ触媒組成物が知られている。チーグラー−ナッタ触媒組成物は、典型的に、塩化マグネシウムまたはシリカなどの金属もしくはメタロイド化合物上に担持された遷移金属ハロゲン化物（すなわちチタン、クロム、バナジウム）から構成されるプロ触媒を含み、このプロ触媒は、有機アルミニウム化合物などの助触媒と錯体を形成している。しかし、チーグラー−ナッタ触媒によって生成される広いＭＷＤを有するオレフィン系ポリマーの製造は、通例、厳正な工程管理を要する単一反応器工程、および／または多数の反応器を要する一連の反応器工程に限定されている。
【発明の概要】
【発明が解決しようとする課題】
【０００３】
オレフィン系ポリマー向けの新たな用途が長年続いて現われると想定すると、改良されたかつ様々な特性を有するオレフィン系ポリマーのための技術の必要性が認識される。より少ない工程的制約およびより少ない設備で、広い分子量分布（ＭＷＤ）を有するオレフィン系ポリマー、特にプロピレン系ポリマーを生成させるチーグラー−ナッタ触媒組成物が望ましいものであろう。
【課題を解決するための手段】
【０００４】
本開示は、ハロゲン化アミドエステル、およびプロ触媒および触媒組成物におけるその使用を対象とする。ハロゲン化アミドエステルを含有する触媒組成物は、オレフィン重合方法において用途を見出している。本ハロゲン化アミドエステル含有触媒組成物は、高い触媒活性、高い選択性を有し、ならびに高いアイソタクティシティおよび広い分子量分布を有するプロピレン系オレフィンを生成させる。
【０００５】
一実施形態において、ハロゲン化アミドエステルが提供される。このハロゲン化アミドエステルは以下の構造（Ｉ）を有する。
【０００６】
【化１】
0005845195.tif 000002
【０００７】
Ｒ１〜Ｒ６は、同一でありまたは異なっている。Ｒ１〜Ｒ６のそれぞれは、水素、ハロゲン、および炭素原子１〜２０個を有する非環状アルキル基から選択される。Ｒ１〜Ｒ６の少なくとも１つは、非環状アルキル基である。Ａｒ１およびＡｒ２は、同一でありまたは異なっている。Ａｒ１およびＡｒ２のそれぞれは、炭素原子６〜２０個を有するアリール基および炭素原子７〜２０個を有するアリールアルキル基から選択される。Ａｒ１およびＡｒ２の少なくとも１つはハロゲン化されている。
【０００８】
一実施形態において、プロ触媒組成物が提供される。このプロ触媒組成物は、マグネシウム部分と、チタン部分と、内部電子供与体(internal electron donor)とを組み合わせたものを含む。この内部電子供与体は、ハロゲン化アミドエステルを含む。このハロゲン化アミドエステルは、以下の構造（Ｉ）を有する。
【０００９】
【化２】
0005845195.tif 000003
【００１０】
Ｒ１〜Ｒ６は、同一でありまたは異なっている。Ｒ１〜Ｒ６のそれぞれは、水素、ハロゲン、炭素原子１〜２０個を有するヒドロカルビル基、および炭素原子１〜２０個を有する置換したヒドロカルビル基から選択される。Ａｒ１およびＡｒ２は、同一でありまたは異なっている。Ａｒ１およびＡｒ２のそれぞれは、炭素原子６〜２０個を有するアリール基および炭素原子７〜２０個を有するアリールアルキル基から選択される。Ａｒ１およびＡｒ２の少なくとも１つはハロゲン化されている。
【００１１】
一実施形態において、触媒組成物が提供される。この触媒組成物は、プロ触媒組成物と、助触媒とを含む。このプロ触媒組成物は、ハロゲン化アミドエステルである内部電子供与体を含む。このハロゲン化アミドエステルは、構造（Ｉ）を有する。
【００１２】
一実施形態において、オレフィン系ポリマーの製造方法が提供される。この方法は、重合条件下において、オレフィンを触媒組成物と接触させるステップを含む。この触媒組成物は、構造（Ｉ）のハロゲン化アミドエステルを含む。この方法はさらに、オレフィン系ポリマーを形成するステップを含む。
【００１３】
本開示の一利点は、改良されたプロ触媒組成物を提供することである。
【００１４】
本開示の一利点は、オレフィン系ポリマーの重合のための改良された触媒組成物を提供することである。
【００１５】
本開示の一利点は、フタル酸エステルを含まない触媒組成物およびそれから製造されるフタル酸エステルを含まないオレフィン系ポリマーを提供することである。
【００１６】
本開示の一利点は、広い分子量分布および／または高いアイソタクティシティを有するプロピレン系ポリマーを生成させる触媒組成物である。
【００１７】
本開示の一利点は、単一反応器において広い分子量分布を有するプロピレン系ポリマーを生成させる触媒組成物である。
【発明を実施するための形態】
【００１８】
本開示は、ハロゲン化アミドエステル、およびそれを含有するプロ触媒／触媒組成物、ならびにそれらから生成されるオレフィン系ポリマーを対象とする。本明細書において使用される用語、「ハロゲン化アミドエステル」は、構造（Ｉ）：
【００１９】
【化３】
0005845195.tif 000004
（式中、Ｒ１〜Ｒ６は、同一でありまたは異なっている）を有するアミドエステルである。Ｒ１〜Ｒ６のそれぞれは、水素、ハロゲン、および炭素原子１〜２０個を有するヒドロカルビル基から選択される。Ａｒ１およびＡｒ２は、同一でありまたは異なっている。Ａｒ１およびＡｒ２のそれぞれは、炭素原子６〜２０個を有するアリール基および炭素原子７〜２０個を有するアリールアルキル基から選択される。Ａｒ１およびＡｒ２の少なくとも１つはハロゲン化されている。言い換えると、少なくとも１つのハロゲン原子（Ｆ、Ｃｌ、Ｂｒ、Ｉ）が、Ａｒ１および／またはＡｒ２のいずれかに結合している。
【００２０】
Ｒ１〜Ｒ６の２つ以上が連結して、単環状もしくは多環状構造を形成することができる。Ａｒ１および／またはＡｒ２は、単芳香族または多芳香族構造とすることができる。Ａｒ１および／またはＡｒ２は、直鎖、分岐鎖、非環状もしくは環状置換基を含むこともできる。Ａｒ１および／またはＡｒ２の非限定例には、フェニル基、ナフチル基、アントラセニル基およびフェナントレニル基が含まれる。
【００２１】
本明細書において使用される用語、「ヒドロカルビル」または「炭化水素」は、分岐もしくは非分岐の、飽和もしくは不飽和の、環状、多環状、縮合もしくは非環状化学種ならびにこれらの組合せを含む、水素および炭素原子のみを含有する置換基である。ヒドロカルビル基の非限定例には、アルキル−、シクロアルキル−、アルケニル−、アルカジエニル−、シクロアルケニル−、シクロアルカジエニル−、アリール−、アラルキル、アルキルアリール−およびアルキニル基が含まれる。
【００２２】
本明細書において使用される用語、「置換したヒドロカルビル」または「置換した炭化水素」は、１種または複数の非ヒドロカルビル置換基で置換しているヒドロカルビル基である。非ヒドロカルビル置換基の非限定例は、ヘテロ原子である。本明細書において使用される、「ヘテロ原子」は炭素または水素以外の原子である。ヘテロ原子は、周期表のＩＶ、Ｖ、ＶＩおよびＶＩＩ族からの非炭素原子とすることができる。ヘテロ原子の非限定例には、ハロゲン（Ｆ、Ｃｌ、Ｂｒ、Ｉ）、Ｎ、Ｏ、Ｐ、Ｂ、ＳおよびＳｉが含まれる。置換したヒドロカルビル基は、ハロヒドロカルビル基およびケイ素含有ヒドロカルビル基をも含む。本明細書において使用される用語、「ハロヒドロカルビル基」は、１種または複数のハロゲン原子で置換しているヒドロカルビル基である。
【００２３】
一実施形態において、Ｒ１〜Ｒ６の少なくとも１つ、少なくとも２つまたは少なくとも３つが、炭素原子１〜２０個を有するヒドロカルビル基である。さらなる実施形態において、Ｒ１およびＲ２のそれぞれが、炭素原子１〜２０個を有するヒドロカルビル基、または炭素原子１〜６個を有するヒドロカルビル基である。
【００２４】
他の実施形態において、Ｒ３およびＲ５のそれぞれが、炭素原子１〜２０個を有するヒドロカルビル基、または炭素原子１〜６個を有するヒドロカルビル基である。
【００２５】
本開示は、ハロゲン化アミドエステルを提供する。一実施形態において、構造（Ｉ）のハロゲン化アミドエステルは、Ｒ１〜Ｒ６を含み、それぞれが同一でありもしくは異なっている。Ｒ１〜Ｒ６のそれぞれが、水素、ハロゲン、および炭素原子１〜２０個、または炭素原子１〜６個を有する非環状アルキル基から選択される。Ｒ１〜Ｒ６の少なくとも１つ、または少なくとも２つが、非環状アルキル基である。非環状アルキル基は、ハロゲン、ケイ素原子およびこれらの組合せから選択されるメンバーで置換できる。
【００２６】
Ａｒ１およびＡｒ２は、上記において考察したアリール基および／またはアリールアルキル基であり、Ａｒ１およびＡｒ２の少なくとも１つ、またはそれぞれが、ハロゲン化されている。
【００２７】
一実施形態において、ハロゲン化アミドエステルは、構造（ＩＩ）：
【００２８】
【化４】
0005845195.tif 000005
（式中、Ｒ１１〜Ｒ１３の少なくとも１つ、およびＲ２１〜Ｒ２３の少なくとも１つは、ハロゲン原子である）を有する。
【００２９】
一実施形態において、構造（ＩＩ）のＲ１２およびＲ２２のそれぞれが、塩素および／またはフッ素から選択される。
【００３０】
一実施形態において、構造（ＩＩ）のＲ１２およびＲ２２のそれぞれが、塩素から選択され（塩素化アミドエステル）および／またはフッ素から選択され（フッ素化アミドエステル）、ならびにＲ１〜Ｒ６の少なくとも１つまたは少なくとも２つが、炭素原子１〜２０個を有するヒドロカルビル基である。さらなる実施形態において、Ｒ１およびＲ２のそれぞれが、炭素原子１〜２０個を有するヒドロカルビル基、または炭素原子１〜６個を有するヒドロカルビル基である。
【００３１】
一実施形態において、構造（ＩＩ）のＲ１２〜Ｒ２２のそれぞれが、塩素および／またはフッ素から選択される。Ｒ３およびＲ５のそれぞれが、炭素原子１〜２０個を有するヒドロカルビル基、または炭素原子１〜６個を有するヒドロカルビル基である。
【００３２】
フッ素化アミドエステルの非限定例には、下記が含まれる。２−（（４−フルオロベンズアミド）メチル）−３−メチルブチル４−フルオロベンゾエート、３−（（４−フルオロベンズアミド）メチル）−４−メチルペンタン−２−イル４−フルオロベンゾエート、４−（（４−フルオロベンズアミド）メチル）−５−メチルヘキサン−３−イル４−フルオロベンゾエート、４−（（４−フルオロベンズアミド）メチル）−２，５−ジメチルヘキサン−３−イル４−フルオロベンゾエート、４−（（４−フルオロベンズアミド）メチル）−２，２，５−トリメチルヘキサン−３−イル４−フルオロベンゾエート、３−（（４−フルオロベンズアミド）メチル）−２，６−ジメチルヘプタン−４−イル４−フルオロベンゾエート、２−（（４−フルオロベンズアミド）メチル）−３−メチル−１−フェニルブチル４−フルオロベンゾエート、２−（（４−フルオロベンズアミド）メチル）−４−メチルペンチル４−フルオロベンゾエート、３−（（４−フルオロベンズアミド）メチル）−５−メチルヘキサン−２−イル４−フルオロベンゾエート、４−（（４−フルオロベンズアミド）メチル）−６−メチルヘプタン−３−イル４−フルオロベンゾエート、４−（（４−フルオロベンズアミド）メチル）−２，６−ジメチルヘプタン−３−イル４−フルオロベンゾエート、４−（（４−フルオロベンズアミド）メチル）−２，２，６−トリメチルヘプタン−３−イル４−フルオロベンゾエート、５−（（４−フルオロベンズアミド）メチル）−２，７−ジメチルオクタン−４−イル４−フルオロベンゾエート、２−（（４−フルオロベンズアミド）メチル）−４−メチル−１−フェニルペンチル４−フルオロベンゾエート、２−（（４−フルオロベンズアミド）メチル）−３，３−ジメチルブチル４−フルオロベンゾエート、３−（（４−フルオロベンズアミド）メチル）−４，４−ジメチルペンタン−２−イル４−フルオロベンゾエート、４−（（４−フルオロベンズアミド）メチル）−５，５−ジメチルヘキサン−３−イル４−フルオロベンゾエート、４−（（４−フルオロベンズアミド）メチル）−２，５，５−トリメチルヘキサン−３−イル４−フルオロベンゾエート、４−（（４−フルオロベンズアミド）メチル）−２，２，５，５−テトラメチルヘキサン−３−イル４−フルオロベンゾエート、３−（（４−フルオロベンズアミド）メチル）−２，２，６−トリメチルヘプタン−４−イル４−フルオロベンゾエート、２−（（４−フルオロベンズアミド）メチル）−３，３−ジメチル−１−フェニルブチル４−フルオロベンゾエート、３−（４−フルオロベンズアミド）−２−フェニルプロピル４−フルオロベンゾエート、４−（４−フルオロベンズアミド）−３−フェニルブタン−２−イル４−フルオロベンゾエート、１−（４−フルオロベンズアミド）−２−フェニルペンタン−３−イル４−フルオロベンゾエート、１−（４−フルオロベンズアミド）−４−メチル−２−フェニルペンタン−３−イル４−フルオロベンゾエート、１−（４−フルオロベンズアミド）−４，４−ジメチル−２−フェニルペンタン−３−イル４−フルオロベンゾエート、１−（４−フルオロベンズアミド）−５−メチル−２−フェニルヘキサン−３−イル４−フルオロベンゾエート、３−（４−フルオロベンズアミド）−１，２−ジフェニルプロピル４−フルオロベンゾエート、３−（（４−フルオロベンズアミド）メチル）−３−イソプロピル−５−メチルヘキサン−２−イル４−フルオロベンゾエート、４−（（４−フルオロベンズアミド）メチル）−４−イソプロピル−６−メチルヘプタン−３−イル４−フルオロベンゾエート、４−（（４−フルオロベンズアミド）メチル）−４−イソプロピル−２，６−ジメチルヘプタン−３−イル４−フルオロベンゾエート、４−（（４−フルオロベンズアミド）メチル）−４−イソプロピル−２，２，６−トリメチルヘプタン−３−イル４−フルオロベンゾエート、５−（（４−フルオロベンズアミド）メチル）−５−イソプロピル−２，７−ジメチルオクタン−４−イル４−フルオロベンゾエート、２−（（４フルオロベンズアミド）メチル）−２−イソプロピル−４−メチル−１−フェニルペンチル４−フルオロベンゾエート、３−（（４−フルオロベンズアミド）メチル）−３−イソプロピル−４−メチルペンタン−２−イル４−フルオロベンゾエート、４−（（４−フルオロベンズアミド）メチル）−４−イソプロピル−５−メチルヘキサン−３−イル４−フルオロベンゾエート、４−（（４−フルオロベンズアミド）メチル）−４−イソプロピル−２，５−ジメチルヘキサン−３−イル４−フルオロベンゾエート、４−（（４−フルオロベンズアミド）メチル）−４−イソプロピル−２，２，５−トリメチルヘキサン−３−イル４−フルオロベンゾエート、３−（（４−フルオロベンズアミド）メチル）−３−イソプロピル−２，６−ジメチルヘプタン−４−イル４−フルオロベンゾエート、２−（（４−フルオロベンズアミド）メチル）−２−イソプロピル−３−メチル−１−フェニルブチル４−フルオロベンゾエート、３−（（４−フルオロベンズアミド）メチル）−３−イソブチル−５−メチルヘキサン−２−イル４−フルオロベンゾエート、４−（（４−フルオロベンズアミド）メチル）−４−イソブチル−６−メチルヘプタン−３−イル４−フルオロベンゾエート、４−（（４−フルオロベンズアミド）メチル）−４−イソブチル−２，６−ジメチルヘプタン−３−イル４−フルオロベンゾエート、４−（（４−フルオロベンズアミド）メチル）−４−イソブチル−２，２，６−トリメチルヘプタン−３−イル４−フルオロベンゾエート、５−（（４−フルオロベンズアミド）メチル）−５−イソブチル−２，７−ジメチルオクタン−４−イル４−フルオロベンゾエート、４−（４−フルオロベンズアミド）ペンタン−２−イル４−フルオロベンゾネート、および２−（（４−フルオロベンズアミド）メチル）−２−イソブチル−４−メチル−１−フェニルペンチル４−フルオロベンゾエート。
【００３３】
塩素化アミドエステルの非限定例には、下記が含まれる。２−（（４−クロロベンズアミド）メチル）−３−メチルブチル４−クロロベンゾエート、３−（（４−クロロベンズアミド）メチル）−４−メチルペンタン−２−イル４−クロロベンゾエート、４−（（４−クロロベンズアミド）メチル）−５−メチルヘキサン−３−イル４−クロロベンゾエート、４−（（４−クロロベンズアミド）メチル）−２，５−ジメチルヘキサン−３−イル４−クロロベンゾエート、４−（（４−クロロベンズアミド）メチル）−２，２，５−トリメチルヘキサン−３−イル４−クロロベンゾエート、３−（（４−クロロベンズアミド）メチル）−２，６−ジメチルヘプタン−４−イル４−クロロベンゾエート、２−（（４−クロロベンズアミド）メチル）−３−メチル−１−フェニルブチル４−クロロベンゾエート、２−（（４−クロロベンズアミド）メチル）−４−メチルペンチル４−クロロベンゾエート、３−（（４−クロロベンズアミド）メチル）−５−メチルヘキサン−２−イル４−クロロベンゾエート、４−（（４−クロロベンズアミド）メチル）−６−メチルヘプタン−３−イル４−クロロベンゾエート、４−（（４−クロロベンズアミド）メチル）−２，６−ジメチルヘプタン−３−イル４−クロロベンゾエート、４−（（４−クロロベンズアミド）メチル）−２，２，６−トリメチルヘプタン−３−イル４−クロロベンゾエート、５−（（４−クロロベンズアミド）メチル）−２，７−ジメチルオクタン−４−イル４−クロロベンゾエート、２−（（４−クロロベンズアミド）メチル）−４−メチル−１−フェニルペンチル４−クロロベンゾエート、２−（（４−クロロベンズアミド）メチル）−３，３−ジメチルブチル４−クロロベンゾエート、３−（（４−クロロベンズアミド）メチル）−４，４−ジメチルペンタン−２−イル４−クロロベンゾエート、４−（（４−クロロベンズアミド）メチル）−５，５−ジメチルヘキサン−３−イル４−クロロベンゾエート、４−（（４−クロロベンズアミド）メチル）−２，５，５−トリメチルヘキサン−３−イル４−クロロベンゾエート、４−（（４−クロロベンズアミド）メチル）−２，２，５，５−テトラメチルヘキサン−３−イル４−クロロベンゾエート、３−（（４−クロロベンズアミド）メチル）−２，２，６−トリメチルヘプタン−４−イル４−クロロベンゾエート、２−（（４−クロロベンズアミド）メチル）−３，３−ジメチル−１−フェニルブチル４−クロロベンゾエート、３−（４−クロロベンズアミド）−２−フェニルプロピル４−クロロベンゾエート、４−（４−クロロベンズアミド）−３−フェニルブタン−２−イル４−クロロベンゾエート、１−（４−クロロベンズアミド）−２−フェニルペンタン−３−イル４−クロロベンゾエート、１−（４−クロロベンズアミド）−４−メチル−２−フェニルペンタン−３−イル４−クロロベンゾエート、１−（４−クロロベンズアミド）−４，４−ジメチル−２−フェニルペンタン−３−イル４−クロロベンゾエート、１−（４−クロロベンズアミド）−５−メチル−２−フェニルヘキサン−３−イル４−クロロベンゾエート、３−（４−クロロベンズアミド）−１，２−ジフェニルプロピル４−クロロベンゾエート、３−（（４−クロロベンズアミド）メチル）−３−イソプロピル−５−メチルヘキサン−２−イル４−クロロベンゾエート、４−（（４−クロロベンズアミド）メチル）−４−イソプロピル−６−メチルヘプタン−３−イル４−クロロベンゾエート、４−（（４−クロロベンズアミド）メチル）−４−イソプロピル−２，６−ジメチルヘプタン−３−イル４−クロロベンゾエート、４−（（４−クロロベンズアミド）メチル）−４−イソプロピル−２，２，６−トリメチルヘプタン−３−イル４−クロロベンゾエート、５−（（４−クロロベンズアミド）メチル）−５−イソプロピル−２，７−ジメチルオクタン−４−イル４−クロロベンゾエート、２−（（４クロロベンズアミド）メチル）−２−イソプロピル−４−メチル−１−フェニルペンチル４−クロロベンゾエート、３−（（４−クロロベンズアミド）メチル）−３−イソプロピル−４−メチルペンタン−２−イル４−クロロベンゾエート、４−（（４−クロロベンズアミド）メチル）−４−イソプロピル−５−メチルヘキサン−３−イル４−クロロベンゾエート、４−（（４−クロロベンズアミド）メチル）−４−イソプロピル−２，５−ジメチルヘキサン−３−イル４−クロロベンゾエート、４−（（４−クロロベンズアミド）メチル）−４−イソプロピル−２，２，５−トリメチルヘキサン−３−イル４−クロロベンゾエート、３−（（４−クロロベンズアミド）メチル）−３−イソプロピル−２，６−ジメチルヘプタン−４−イル４−クロロベンゾエート、２−（（４−クロロベンズアミド）メチル）−２−イソプロピル−３−メチル−１−フェニルブチル４−クロロベンゾエート、３−（（４−クロロベンズアミド）メチル）−３−イソブチル−５−メチルヘキサン−２−イル４−クロロベンゾエート、４−（（４−クロロベンズアミド）メチル）−４−イソブチル−６−メチルヘプタン−３−イル４−クロロベンゾエート、４−（（４−クロロベンズアミド）メチル）−４−イソブチル−２，６−ジメチルヘプタン−３−イル４−クロロベンゾエート、４−（（４−クロロベンズアミド）メチル）−４−イソブチル−２，２，６−トリメチルヘプタン−３−イル４−クロロベンゾエート、５−（（４−クロロベンズアミド）メチル）−５−イソブチル−２，７−ジメチルオクタン−４−イル４−クロロベンゾエート、４−（４−クロロオロベンズアミド）ペンタン−２−イル４−クロロベンゾネート、および２−（（４−クロロベンズアミド）メチル）−２−イソブチル−４−メチル−１−フェニルペンチル４−クロロベンゾエート。
【００３４】
一実施形態において、構造（ＩＩ）のＲ１２およびＲ２２のそれぞれがフッ素であり、ならびにＲ３およびＲ５のそれぞれがメチル基である。
【００３５】
一実施形態において、構造（ＩＩ）のＲ１２およびＲ２２のそれぞれがフッ素であり、ならびにＲ１およびＲ２のそれぞれがメチル基である。
【００３６】
一実施形態において、構造（ＩＩ）のＲ１２およびＲ２２のそれぞれがフッ素であり、ならびにＲ１およびＲ２のそれぞれがイソプロピル基である。
【００３７】
一実施形態において、構造（ＩＩ）のＲ１２およびＲ２２のそれぞれがフッ素であり、ならびにＲ１およびＲ２のそれぞれがイソブチル基である。
【００３８】
一実施形態において、構造（ＩＩ）のＲ１２およびＲ２２のそれぞれがフッ素であり、Ｒ１がイソプロピル基であり、ならびにＲ２がイソブチル基である。
【００３９】
一実施形態において、構造（ＩＩ）のＲ１２およびＲ２２のそれぞれが塩素であり、ならびにＲ３およびＲ５のそれぞれがメチル基である。
【００４０】
一実施形態において、Ｒ１２およびＲ２２のそれぞれが塩素であり、ならびにＲ１およびＲ２のそれぞれがメチル基である。
【００４１】
一実施形態において、Ｒ１２およびＲ２２のそれぞれが塩素であり、ならびにＲ１およびＲ２のそれぞれがイソプロピル基である。
【００４２】
一実施形態において、Ｒ１２およびＲ２２のそれぞれが塩素であり、ならびにＲ１およびＲ２のそれぞれがイソブチル基である。
【００４３】
一実施形態において、Ｒ１２およびＲ２２のそれぞれが塩素であり、Ｒ１がイソプロピル基であり、ならびにＲ２がイソブチル基である。
【００４４】
本ハロゲン化アミドエステルは、本明細書中に封入されている２つ以上の実施形態を備えることができる。
【００４５】
一実施形態において、プロ触媒組成物が提供される。このプロ触媒組成物は、マグネシウム部分と、チタン部分と、内部電子供与体とを組み合わせたものを含む。言い換えると、このプロ触媒組成物は、プロ触媒前駆体と、ハロゲン化アミドエステルと、場合によってハロゲン化剤と、場合によってチタン酸塩とする薬剤との反応生成物である。内部電子供与体は、構造（Ｉ）：
【００４６】
【化５】
0005845195.tif 000006
（式中、Ｒ１〜Ｒ６は、同一でありまたは異なっている）のハロゲン化アミドエステルを含む。Ｒ１〜Ｒ６のそれぞれは、水素、ハロゲン、および原子１〜２０個を有する置換／非置換のヒドロカルビル基から選択される。Ａｒ１およびＡｒ２は、同一でありまたは異なっている。Ａｒ１およびＡｒ２のそれぞれは、原子６〜２０個を有するアリール基および炭素原子７〜２０個を有するアリールアルキル基から選択される。Ａｒ１およびＡｒ２の少なくとも１つはハロゲン化されている。
【００４７】
Ｒ１〜Ｒ６の２つ以上が連結して、上記において考察した環状もしくは多環状構造を形成できる。Ａｒ１およびＡｒ２は、上記において考察した任意の化合物または構造とすることができる。この内部電子供与体は、上述のハロゲン化アミドエステルのいずれともすることができる。
【００４８】
本プロ触媒組成物は、内部電子供与体の存在においてプロ触媒前駆体をハロゲン化／チタン酸塩とすることによって生成される。本明細書において使用される用語、「内部電子供与体」は、プロ触媒組成物を形成する間に添加されもしくは生成されて、得られたプロ触媒組成物中に存在する１種もしくは複数の金属に、少なくとも１対の電子を供与する化合物である。この内部電子供与体は、ハロゲン化アミドエステルである。どんな特定の学説にも捉われようとせずに、ハロゲン化およびチタン酸塩とする間に、内部電子供与体は、（１）活性部位の形成を制御し、（２）マグネシウム系担体上のチタンの位置を制御し、それにより触媒の立体選択性を増大させ、（３）マグネシウムおよびチタン部分のそれぞれのハロゲン化物への変換を促進し、ならびに（４）変換の間ハロゲン化マグネシウム担体の結晶子サイズを制御すると考えられる。こうして、内部電子供与体を提供することは、立体選択性の増大したプロ触媒組成物をもたらす。
【００４９】
プロ触媒前駆体は、マグネシウム部分化合物（ＭａｇＭｏ）、マグネシウム混合金属化合物（ＭａｇＭｉｘ）、または安息香酸エステル含有塩化マグネシウム化合物（ＢｅｎＭａｇ）とすることができる。一実施形態において、プロ触媒前駆体は、マグネシウム部分（「ＭａｇＭｏ」）前駆体である。「ＭａｇＭｏ前駆体」は、唯一の金属成分としてマグネシウムを含有する。ＭａｇＭｏ前駆体はマグネシウム部分を含む。適切なマグネシウム部分の非限定例には、無水塩化マグネシウムおよび／もしくはそのアルコール付加物、マグネシウムアルコキシドもしくはアリールオキシド、混合マグネシウムアルコキシハライド、ならびに／またはカーボネート化マグネシウムジアルコキシドもしくはアリールオキシドが含まれる。一実施形態において、ＭａｇＭｏ前駆体は、マグネシウムジ−（Ｃ１〜４）アルコキシドである。さらなる実施形態において、ＭａｇＭｏ前駆体は、ジエトキシマグネシウムである。
【００５０】
ＭａｇＭｉｘは、マグネシウムと、少なくとも１種の他の金属原子とを含む。他の金属原子は、ＩＩＩＢ〜ＶＩＩＩＢ元素の主族金属もしくは遷移金属、または遷移金属とすることができる。一実施形態において、遷移金属は、Ｓｃ、Ｔｉ、Ｖ、Ｃｒ、Ｍｎ、Ｆｅ、Ｃｏ、Ｎｉ、Ｙ、Ｚｒ、ＮｂおよびＨｆから選択される。さらなる実施形態において、ＭａｇＭｉｘ前駆体は、混合マグネシウム／チタン化合物（「ＭａｇＴｉ」）である。「ＭａｇＴｉ前駆体」は、式ＭｇｄＴｉ（ＯＲｅ）ｆＸｇを有し、式中Ｒｅは、炭素原子１〜１４個またはＣＯＲ’（式中、Ｒ’は、炭素原子１〜１４個を有する脂肪族もしくは芳香族炭化水素基である）を有する脂肪族もしくは芳香族炭化水素基であり；それぞれのＯＲｅ基は同一もしくは異なり；Ｘは独立に塩素、臭素またはヨウ素、好ましくは塩素であり；ｄは０．５〜５６または２〜４であり；ｆは２〜１１６または５〜１５であり；およびｇは０．５〜１１６または１〜３である。
【００５１】
一実施形態において、プロ触媒前駆体は、安息香酸エステル含有塩化マグネシウム材料である。本明細書において使用される、「安息香酸エステル含有塩化マグネシウム」（「ＢｅｎＭａｇ」）は、安息香酸エステル内部電子供与体を含有する塩化マグネシウムプロ触媒（すなわち、ハロゲン化プロ触媒前駆体）である。ＢｅｎＭａｇ材料は、ハロゲン化チタンなどのチタン部分を含むこともできる。安息香酸エステル内部供与体は反応活性であり、プロ触媒合成の間に他の電子供与体によって置き換えることができる。適切な安息香酸エステル基の非限定例には、安息香酸エチル、安息香酸メチル、ｐ−メトキシ安息香酸エチル、ｐ−エトキシ安息香酸メチル、ｐ−エトキシ安息香酸エチル、ｐ−クロロ安息香酸エチルが含まれる。一実施形態において、安息香酸エステル基は安息香酸エチルである。適切なＢｅｎＭａｇプロ触媒前駆体の非限定例には、Ｄｏｗ  Ｃｈｅｍｉｃａｌ  Ｃｏｍｐａｎｙ（Ｍｉｄｌａｎｄ、Ｍｉｃｈｉｇａｎ）から入手可能な商標名ＳＨＡＣ（商標）１０３およびＳＨＡＣ（商標）３１０の触媒が含まれる。
【００５２】
一実施形態において、ＢｅｎＭａｇプロ触媒前駆体は、構造（ＩＶ）
【００５３】
【化６】
0005845195.tif 000007
（式中、Ｒ１〜Ｒ５は、Ｈ；Ｆ、Ｃｌ、Ｂｒ、Ｉ、Ｏ、Ｓ、Ｎ、ＰおよびＳｉを含むヘテロ原子を含有できるＣ１〜Ｃ２０ヒドロカルビル基であり、ならびにＲ’は、Ｆ、Ｃｌ、Ｂｒ、Ｉ、Ｏ、Ｓ、Ｎ、ＰおよびＳｉを含む１種もしくは複数のヘテロ原子を場合によって含有できるＣ１〜Ｃ２０ヒドロカルビル基である）を有する安息香酸エステル化合物の存在における、任意のプロ触媒前駆体（すなわち、ＭａｇＭｏ前駆体またはＭａｇＴｉ前駆体）のハロゲン化の生成物である。Ｒ１〜Ｒ５は、ＨおよびＣ１〜Ｃ２０アルキル基から選択され、ならびにＲ’は、Ｃ１〜Ｃ２０アルキル基およびアルコキシアルキル基から選択されることが好ましい。
【００５４】
内部電子供与体の存在においてプロ触媒前駆体をハロゲン化／チタン酸塩とすることにより、マグネシウム部分と、チタン部分と、内部電子供与体（ハロゲン化アミドエステル）とを組み合わせたものを含むプロ触媒組成物が生成される。一実施形態において、マグネシウム部分とチタン部分とは、それぞれ塩化マグネシウムおよび塩化チタンなどのハロゲン化物である。特定の理論に捉われずに、ハロゲン化マグネシウムは、その上にハロゲン化チタンが堆積され、ならびにその上に内部電子供与体が組み込まれる担体であると考えられる。
【００５５】
得られたプロ触媒組成物は、全固形分重量に対して、約１．０重量パーセント〜約６．０重量パーセント、または約１．５重量パーセント〜約５．５重量パーセントまたは約２．０重量パーセント〜約５．０重量パーセントのチタン含量を有する。固体プロ触媒組成物中のチタン対マグネシウムの重量比は、約１：３と約１：１６０の間、または約１：４と約１：５０の間、または約１：６と約１：３０の間が適切である。内部電子供与体は、約０．１重量パーセント〜約２０．０重量パーセント、または約１．０重量パーセント〜約１５重量パーセントの量で存在する。内部電子供与体は、約０．００５：１〜約１：１、または約０．０１：１〜約０．４：１の内部電子供与体対マグネシウムのモル比でプロ触媒組成物中に存在できる。重量パーセントは、プロ触媒組成物の全重量に基づいている。
【００５６】
プロ触媒組成物中のエトキシド含量は、前駆体金属エトキシドの金属ハロゲン化物への変換の完全さを示す。ハロゲン化アミドエステルは、ハロゲン化の間、エトキシドがハロゲン化物に変換されるのを助ける。一実施形態において、プロ触媒組成物は、約０．０１重量％〜約１．０重量％、または約０．０５重量％〜約０．５重量％のエトキシドを含む。重量パーセントは、プロ触媒組成物の全重量に基づいている。
【００５７】
一実施形態において、この内部電子供与体は、混合内部電子供与体である。本明細書において使用される「混合内部電子供与体」は、（ｉ）ハロゲン化アミドエステル、（ｉｉ）得られたプロ触媒組成物中に存在する１種または複数の金属に、１対の電子を供与する電子供与体成分、および（ｉｉｉ）場合によって他の成分である。一実施形態において、この電子供与体成分は、安息香酸エチルおよび／または安息香酸メトキシプロパン−２−イルなどの安息香酸エステルである。混合内部電子供与体を有するプロ触媒組成物は、上記において開示したプロ触媒生成手順によって作製することができる。
【００５８】
一実施形態において、内部電子供与体および／または混合内部電子供与体は、フタル酸エステルを含まない。
【００５９】
一実施形態において、プロ触媒組成物は、フタル酸エステルを含まない。
【００６０】
本プロ触媒組成物は、本明細書において開示される２つ以上の実施形態を備えることができる。
【００６１】
一実施形態において、触媒組成物が提供される。本明細書において使用される「触媒組成物」は、重合条件下でオレフィンと接触させるとオレフィン系ポリマーを形成させる組成物である。この触媒組成物は、プロ触媒組成物と、助触媒とを含む。このプロ触媒組成物は、本明細書において開示される構造（Ｉ）または構造（ＩＩ）を有するハロゲン化アミドエステルである内部電子供与体を有する、上述のプロ触媒組成物のいずれかとすることができる。この触媒組成物は、場合によって、外部電子供与体および／または活性制限剤(activity limiting agent)を含むことができる。
【００６２】
一実施形態において、この触媒組成物の内部電子供与体は、上記において開示した混合内部電子供与体である。
【００６３】
この触媒組成物は、助触媒を含む。本明細書において使用される「助触媒」は、プロ触媒を活性な重合触媒に変換させることが可能な物質である。この助触媒は、水素化、アルキルもしくはアリールアルミニウム、リチウム、亜鉛、スズ、カドミウム、ベリリウム、マグネシウム、およびこれらの組合せを含むことができる。一実施形態において、この助触媒は、式ＲｎＡｌＸ３−ｎ（式中、ｎ＝１、２または３であり、Ｒはアルキルであり、およびＸはハロゲン化物またはアルコキシドである）によって表されるヒドロカルビルアルミニウム化合物である。適切な助触媒の非限定例には、トリメチルアルミニウム、トリエチルアルミニウム、トリイソブチルアルミニウムおよびトリ−ｎ−ヘキシルアルミニウムが含まれる。
【００６４】
一実施形態において、この助触媒はトリエチルアルミニウムである。アルミニウム対チタンのモル比は、約５：１〜約５００：１、または約１０：１〜約２００：１、または約１５：１〜約１５０：１、または約２０：１〜約１００：１、または約３０：１〜約６０：１である。他の実施形態において、アルミニウム対チタンのモル比は、約３５：１である。
【００６５】
一実施形態において、本触媒組成物は、外部電子供与体を含む。本明細書において使用される「外部電子供与体」（または「ＥＥＤ」）は、プロ触媒形成と独立に添加され、金属原子に１対の電子を供与することが可能である少なくとも１つの官能基を含む化合物である。「混合外部電子供与体」（または「ＭＥＥＤ」）は、２種以上の外部電子供与体の混合物である。特定の学説に捉われずに、触媒組成物中に１種または複数の外部電子供与体を提供することは、フォルマント(formant)ポリマーの次の特性：タクティシティ（すなわちキシレン可溶性材料）のレベル、分子量（すなわちメルトフロー）、分子量分布（ＭＷＤ）、融点および／またはオリゴマーレベルに影響を及ぼすと考えられる。
【００６６】
一実施形態において、この外部電子供与体は、下記の一種または複数から選択することができる：ケイ素化合物、二座化合物(bidentate compound)、アミン、エーテル、カルボン酸エステル、ケトン、アミド、カルバミン酸エステル、ホスフィン、リン酸エステル、亜リン酸エステル、スルホン酸エステル、スルホン、スルホキシド、および上述のものの任意の組合せ。
【００６７】
一実施形態において、ＥＥＤは、一般式（ＩＩＩ）を有するケイ素化合物である：
ＳｉＲｍ（ＯＲ’）４−ｍ            （ＩＩＩ）
（式中、Ｒは、それぞれの出現において独立に、水素またはヒドロカルビルまたはアミノ基であり、場合によって、１つもしくは複数の１４、１５、１６もしくは１７族ヘテロ原子を含有する１種または複数の置換基で置換される）。Ｒは、水素およびハロゲンを計算に入れずに、２０個までの原子を含有する。Ｒ’はＣ１〜２０アルキル基であり、およびｍは０、１または２である。一実施形態において、Ｒは、Ｃ６〜１２アリール、アルキルアリールもしくはアラルキル、Ｃ３〜１２シクロアルキル、Ｃ１〜２０直鎖アルキルもしくはアルケニル、Ｃ３〜１２分岐鎖アルキル、またはＣ２〜１２環状アミノ基であり、Ｒ’はＣ１〜４アルキルであり、およびｍは１または２である。
【００６８】
ＥＥＤ向けの適切なケイ素化合物の非限定例には、ジアルコキシシラン、トリアルコキシシランおよびテトラアルコキシシラン、例えばジシクロペンチルジメトキシシラン、ジイソプロピルジメトキシシラン（ＤＣＰＤＭＳ）、ビス（ペルヒドロイソキノリノ）ジメトキシシラン、メチルシクロヘキシルジメトキシシラン、テトラエトキシシラン、ｎ−プロピルトリメトキシシラン、ｎ−プロピルトリエトキシシラン、ジエチルアミノトリエトキシシラン、ビス（トリメチルシリルメチル）ジメトキシシランなど、およびこれらの任意の組合せが含まれる。
【００６９】
一実施形態において、ＥＥＤは二座化合物である。「二座化合物」は、Ｃ２〜Ｃ１０炭化水素鎖によって分離された、少なくとも２つの酸素含有官能基を含む分子または化合物であり、酸素含有官能基が同一もしくは異なっており、少なくとも１つの酸素含有官能基がエーテル基またはカルボン酸エステル基であり、この二座組成物はフタル酸エステルを除外している。この二座組成物のための適切な酸素含有官能基の非限定例には、カルボン酸エステル、カーボネート、ケトン、エーテル、カルバミン酸エステル、アミド、スルホキシド、スルホン、スルホン酸エステル、亜リン酸エステル、ホスフィン酸エステル、リン酸エステル、ホスホン酸エステルおよびホスフィンオキシドが含まれる。Ｃ２〜Ｃ１０分子鎖中の１個もしくは複数の炭素原子は、１４、１５および１６族からのヘテロ原子で置換できる。Ｃ２〜Ｃ１０分子鎖中の１個もしくは複数のＨ原子は、アルキル、シクロアルキル、アルケニル、シクロアルケニル、アリール、アルキルアリール、アラルキル、ハロゲン、または、１４、１５もしくは１６族からのヘテロ原子を含有する官能基で置換できる。適切な二座化合物の非限定例には、ジエーテル、コハク酸エステル、ジアルコキシベンゼン、アルコキシエステルおよび／またはジオールエステルが含まれる。
【００７０】
一実施形態において、二座化合物は、３，３−ビス（メトキシメチル）−２，５−ジメチルヘキサン、４，４−ビス（メトキシメチル）−２，６−ジメチルヘプタンおよび９，９−ビス（メトキシメチル）フルオレンなどのジエーテルである。
【００７１】
一実施形態において、二座化合物は、２，４−ペンタンジオールジ（ベンゾエート）、２，４−ペンタンジオールジ（２−メチルベンゾエート）、２，４−ペンタンジオールジ（４−ｎ−ブチルベンゾエート）、２，２，４−トリメチル−１，３−ペンタンジオールジイソブチレートおよび／または２，２，４−トリメチル−１，３−ペンタンジオールジベンゾエートなどのジオールエステルである。
【００７２】
一実施形態において、カルボン酸エステルは、安息香酸エチルおよび４−エトキシ安息香酸エチルなどの安息香酸エステルである。
【００７３】
一実施形態において、外部電子供与体は、リン酸トリメチル、リン酸トリエチルおよび／または亜リン酸トリ−ｎ−プロピルなどの亜リン酸エステルである。
【００７４】
一実施形態において、外部電子供与体は、１−メトキシビシクロ［２．２．１］−ヘプタ−５−エン−２−カルボン酸メチル、３−メトキシプロピオン酸メチル、３−メトキシ−２−メチルプロパン酸メチルおよび／または３−メトキシ−２−メチルプロパン酸エチルなどのアルコキシエステルである。
【００７５】
一実施形態において、外部電子供与体は、２，３−ジイソプロピルコハク酸ジエチル、２，３−ジイソプロピルコハク酸ジ−ｎ−ブチルおよび／または２，３−ジイソブチルコハク酸ジエチルなどのコハク酸エステルである。
【００７６】
一実施形態において、外部電子供与体は、１，２−ジエトキシベンゼン、１，２−ジ−ｎ−ブトキシベンゼンおよび／または１−エトキシ−２−ｎ−ペントキシベンゼンなどのジアルコキシベンゼンである。
【００７７】
一実施形態において、外部電子供与体は、２，２，６，６−テトラメチルピペリジンなどのアミンである。
【００７８】
さらに、ＥＥＤは、前述のＥＥＤ化合物のいずれか２種以上を含み得るＭＥＥＤとすることができると理解される。
【００７９】
一実施形態において、本触媒組成物は、活性制限剤（ＡＬＡ）を含む。本明細書において使用される「活性制限剤」（「ＡＬＡ」）は、高温（すなわち約８５℃を超える温度）で触媒活性を低下させる材料である。ＡＬＡは、重合反応器の変動状態(upset)を阻止、もしくはさもなければ防止し、重合方法の連続性を確保する。通例、チーグラー−ナッタ触媒の活性は、反応器温度が上昇すると増大する。チーグラー−ナッタ触媒はまた通例、生成されるポリマーの軟化点温度付近で高い活性を保持する。発熱重合反応によって生じる熱は、ポリマー粒子が集塊を形成する原因となり、最終的にポリマー製造方法の連続性を崩壊させるに至る恐れがある。ＡＬＡは、高温で触媒活性を低減させ、それにより反応器の変動状態を防止し、粒子の集塊化を低減（または防止）し、重合方法の連続性を確保する。
【００８０】
ＡＬＡは、ＥＥＤおよび／またはＭＥＥＤの成分とすることができ、またはしなくてもよい。活性制限剤は、カルボン酸エステル、ジエーテル、ポリ（アルケングリコール）、コハク酸エステル、ジオールエステルおよびこれらの組合せとすることができる。カルボン酸エステルは、脂肪族もしくは芳香族モノ−もしくはポリカルボン酸エステルとすることができる。適切なカルボン酸エステルの非限定例には、安息香酸エステル、脂肪族Ｃ２〜４０モノ／ジカルボン酸のＣ１〜４０アルキルエステル、Ｃ２〜１００（ポリ）グリコールのＣ２〜４０モノ−／ポリカルボン酸エステル誘導体、Ｃ２〜１００（ポリ）グリコールエーテルおよびこれらの任意の組合せが含まれる。さらなるカルボン酸エステルの非限定例には、ラウリン酸エステル、ミリスチン酸エステル、パルミチン酸エステル、ステアリン酸エステル、オレイン酸エステルおよびセバシン酸エステルならびにこれらの混合物が含まれる。さらなる実施形態において、ＡＬＡは、４−エトキシ安息香酸エチルまたはミリスチン酸イソプロピルまたはセバシン酸ジ−ｎ−ブチルである。
【００８１】
本触媒組成物は、上述の外部電子供与体のいずれかを、上述の活性制限剤のいずれかと組み合わせて含むことができる。外部電子供与体および／または活性制限剤は、別々に反応器中に添加することができる。別法として、外部電子供与体および活性制限剤は、予め一緒に混合し、次いで触媒組成物に添加し、かつ／または混合物として反応器中に添加することができる。混合物において、２種以上の外部電子供与体または２種以上の活性制限剤を使用することができる。適切なＥＥＤ／ＡＬＡ混合物の非限定例には、ジシクロペンチルジメトキシシランとミリスチン酸イソプロピル；ジシクロペンチルジメトキシシランとポリ（エチレングリコール）ラウレート；ジイソプロピルジメトキシシランとミリスチン酸イソプロピル；メチルシクロヘキシルジメトキシシランとミリスチン酸イソプロピル；メチルシクロヘキシルジメトキシシランと４−エトキシ安息香酸エチル；ｎ−プロピルトリメトキシシランとミリスチン酸イソプロピル；ジメチルジメトキシシランとメチルシクロヘキシルジメトキシシランとミリスチン酸イソプロピル；ジシクロペンチルジメトキシシランとテトラエトキシシランとミリスチン酸イソプロピル；ジシクロペンチルジメトキシシランとテトラエトキシシランと４−エトキシ安息香酸エチル；ジシクロペンチルジメトキシシランとｎ−プロピルトリエトキシシランとミリスチン酸イソプロピル；ジイソプロピルジメトキシシランとｎ−プロピルトリエトキシシランとミリスチン酸イソプロピル；ジシクロペンチルジメトキシシランとミリスチン酸イソプロピルとポリ（エチレングリコール）ジオレエート；ジシクロペンチルジメトキシシランとジイソプロピルジメトキシシランとｎ−プロピルトリエトキシシランとミリスチン酸イソプロピル；ならびにこれらの組合せが含まれる。
【００８２】
本触媒組成物は、本明細書において開示される２つ以上の実施形態を備えることができる。
【００８３】
一実施形態において、オレフィン系ポリマーの製造方法が提供される。この方法は、重合条件下においてオレフィンを触媒組成物と接触させるステップを含む。この触媒組成物は、ハロゲン化アミドエステルを含む。このハロゲン化アミドエステルは、本明細書において開示される任意のハロゲン化アミドエステルとすることができる。この方法はさらに、オレフィン系ポリマーを形成するステップを含む。
【００８４】
この触媒組成物は、プロ触媒組成物と助触媒とを含む。このプロ触媒組成物は、本明細書において開示される任意のプロ触媒組成物であり、内部電子供与体として構造（Ｉ）または構造（ＩＩ）のハロゲン化アミドエステルを含む。助触媒は、本明細書において開示される任意の助触媒とすることができる。この触媒組成物は、場合によって、これまでに開示した外部電子供与体および／または活性制限剤を含むことができる。
【００８５】
オレフィン系ポリマーは、プロ触媒組成物中に存在する、構造（Ｉ）または構造（ＩＩ）の内部電子供与体に対応するハロゲン化アミドエステルを含有する。一実施形態において、このオレフィン系ポリマーは、プロピレン系オレフィン、エチレン系オレフィン、およびこれらの組合せとすることができる。一実施形態において、このオレフィン系ポリマーは、プロピレン系ポリマーである。
【００８６】
１種または複数のオレフィンモノマーを重合反応器中に導入して触媒と反応させ、ポリマーを、またはポリマー粒子の流動床を形成することができる。適切なオレフィンモノマーの非限定例には、エチレン、プロピレン、Ｃ４〜２０α−オレフィン例えば１−ブテン、１−ペンテン、１−ヘキセン、４−メチル−１−ペンテン、１−ヘプテン、１−オクテン、１−デセン、１−ドデセンなどが含まれる。
【００８７】
本明細書において使用される「重合条件」は、本触媒組成物とオレフィンとの間の重合を促進して所望のポリマーを形成するのに適した、重合反応器内の温度および圧力パラメーターである。重合方法は、１基、または２基以上の重合反応器内で操業される気相、スラリーまたはバルク重合方法とすることができる。したがって、重合反応器は、気相重合反応器、液相重合反応器またはこれらの組合せとすることができる。
【００８８】
重合反応器中に水素を供給することは、重合条件の構成要素であると理解される。重合の間、水素は連鎖移動剤であり、得られたポリマーの分子量（および対応してメルトフローレイト）に影響を及ぼす。重合方法は、予備重合ステップおよび／または予備活性化ステップを含むことができる。
【００８９】
一実施形態において、この方法は、外部電子供与体（および場合によって活性制限剤）をプロ触媒組成物と混合するステップを含む。外部電子供与体および／または活性制限剤は、助触媒と錯体を形成し、触媒組成物とオレフィンとの間で接触させる前に、プロ触媒組成物と混合（予備混合）することができる。他の実施形態において、外部電子供与体および／または活性制限剤は、独立に重合反応器に添加することができる。
【００９０】
一実施形態において、オレフィンはプロピレンであり、場合によってエチレンおよび／または１−ブテンである。この方法は、１つまたは複数の下記の特性を有するプロピレン系ポリマー（プロピレンホモポリマーまたはプロピレンコポリマー）を形成するステップを含む：
メルトフローレイト（ＭＦＲ）約０．０１ｇ／１０分〜約８００ｇ／１０分、または約０．１ｇ／１０分〜約２００ｇ／１０分、または約０．５ｇ／１０分〜約１５０ｇ／１０分、または約１ｇ／１０分〜約７０ｇ／１０分；
キシレン可溶物(xylene solubles)含量約０．５％〜約１０％、または約１％〜約８％、または約１％〜約４％；
多分散指数（ＰＤＩ）約５．０〜約２０．０、または約６．０〜約１５、または約６．５〜約１０、または約７．０〜約９．０；
コモノマーが存在する場合、約０．００１重量％〜約２０重量％、または約０．０１重量％〜約１５重量％、または約０．１重量％〜約１０重量％（ポリマーの全重量に対して）の量で存在する；かつ／あるいは
内部電子供与体（ハロゲン化アミドエステル）または混合内部電子供与体（ハロゲン化アミドエステルおよび安息香酸エステル）が約１ｐｐｂ〜約５０ｐｐｍ、または約１０ｐｐｂ〜約２５ｐｐｍ、または約１００ｐｐｂ〜約１０ｐｐｍ存在すること。
【００９１】
本開示は、オレフィン系ポリマーの他の製造方法を提供する。一実施形態において、プロピレンを、ハロゲン化アミドエステルを含む触媒組成物と接触させて、プロピレン系ポリマーを形成するステップを含むオレフィン系ポリマーの製造方法が提供される。プロピレンと触媒組成物との間の接触は、重合条件下において第１の重合反応器内で生じる。この方法はさらに、プロピレン系ポリマーの存在において、エチレンと、場合によって少なくとも１種の他のオレフィンとを接触させるステップを含む。エチレンと、１種もしくは複数のオレフィンと、プロピレン系ポリマーとの接触は、重合条件下において第２の重合反応器内で生じ、プロピレンインパクトコポリマー(propyrene impact copolymer)を形成する。
【００９２】
一実施形態において、第１の反応器および第２の反応器は直列で操業され、それにより第１の反応器の流出物（すなわちプロピレン系ポリマー）は、第２の反応器に装入される。さらなるオレフィンモノマーが第２の重合反応器に添加されて、重合を継続する。さらなる触媒組成物（および／または任意の組合せの個々の触媒成分、すなわち、プロ触媒、助触媒、ＥＥＤ、ＡＬＡ）を、第２の重合反応器に添加することができる。第２の反応器に添加されるさらなる触媒組成物／成分は、第１の反応器に導入される触媒組成物／成分と同一または異なることができる。
【００９３】
一実施形態において、第１の反応器において生成されるプロピレン系ポリマーは、プロピレンホモポリマーである。このプロピレンホモポリマーは、第２の反応器に装入され、そこでこのプロピレンホモポリマーの存在において、エチレンとプロピレンとが互いに接触される。これにより、プロピレンホモポリマー連続（またはマトリックス）相と、プロピレン系コポリマー（すなわちプロピレン／エチレンコポリマー）もしくはエチレン系コポリマー（すなわちエチレン／プロピレンコポリマー）から選択される不連続相（またはゴム相）とを有するプロピレンインパクトコポリマーが形成される。この不連続相は、この連続相内に分散される。
【００９４】
プロピレンインパクトコポリマーは、Ｆｃ値、約１重量％〜約５０重量％、または約１０重量％〜約４０重量％、または約２０重量％〜約３０重量％を有することができる。本明細書において使用される「フラクションコポリマー（fraction copolymer）」（「Ｆｃ」）は、異相コポリマー(heterophasic copolymer)中に存在する不連続相の重量パーセントである。Ｆｃ値は、プロピレンインパクトコポリマーの全重量に基づくものである。
【００９５】
プロピレンインパクトコポリマーは、Ｅｃ値、約１重量％〜約１００重量％、または約２０重量％〜約９０重量％、または約３０重量％〜約８０重量％、または約４０重量％〜約６０重量％を有することができる。本明細書において使用される「エチレン含量」（「Ｅｃ」）は、プロピレンインパクトコポリマーの不連続相中に存在するエチレンの重量パーセントである。Ｅｃ値は、不連続（またはゴム）相の全重量に対するものである。
【００９６】
本オレフィン系ポリマー製造方法は、本明細書において開示される２つ以上の実施形態を備えることができる。
【００９７】
定義
本明細書における元素の周期表への全て参照は、CRC Press, Inc.、2003による出版および版権のPeriodic Table of the Elementsを指すものとする。また、１つまたは複数の族(Group or Groups)を任意に参照する場合も、族番号を決める上で、ＩＵＰＡＣシステムを使用してこのPeriodic Table of the Elements中に反映された１つまたは複数の族を参照するものとする。そうでないと言及され、文脈から明らかであり、または当技術分野で慣例であるということがない限り、全ての部またはパーセントは、重量に基づく。特に、合成技術の開示、定義（本明細書において提供されるどんな定義とも矛盾しない範囲まで）および当技術の一般的知識に関して、米国特許の実施目的のため、本明細書で参照されるどんな特許、特許出願または公開の内容も、それらの全体が参照により本明細書に組み込まれている（または、その同等の米国版が参照によりそのように組み込まれている）。
【００９８】
本明細書において引用されるいかなる数的範囲も、任意の低値と任意の高値の間に少なくとも２単位の隔たりがある場合、１単位の増加分における、低値からより高値までの全ての値を含む。一例として、成分の量、または組成もしくは物理的性質の値、例えばブレンド成分の量、軟化温度、メルトインデックスなどが、１と１００の間にあると記述される場合、１、２、３などの全ての個々の値と、１〜２０，５５〜７０，１９７〜１００などの全ての小範囲が、本明細書において明白に列挙されることを意図している。１未満の値については、１単位は、適宜０．０００１、０．００１、０．０１または０．１であるとみなされる。これらは、特に意図される場合の一例に過ぎず、列挙された低値と高値の間の数値の全ての可能な組合せが、本明細書において明白に言及されるとみなすことができる。言い換えると、本明細書において引用されるどんな数的範囲も、言及される範囲内の任意の値または範囲を含む。本明細書において考察されている、メルトインデックス、メルトフローレイトおよび他の特性を参照した数的範囲が引用されている。
【００９９】
本明細書において使用される用語「アルキル」は、分岐もしくは非分岐の、飽和もしくは不飽和の非環状炭化水素基を指す。適切なアルキル基の非限定例には、例えば、メチル、エチル、ｎ−プロピル、ｉ−プロピル、ｎ−ブチル、ｔ−ブチル、ｉ−ブチル（または２−メチルプロピル）などが含まれる。これらのアルキルは、炭素原子１〜２０個を有する。
【０１００】
本明細書において使用される用語、「アリール」または「アリール基」は、芳香族炭化水素化合物から由来する置換基である。アリール基は、合計６〜２０個の環原子を有し、別々のもしくは縮合した１つまたは複数の環を有し、アルキルおよび／もしくはハロ基で置換できる。１つまたは複数の芳香環は、とりわけ、フェニル、ナフチル、アントラセニルおよびビフェニルを含むことができる。
【０１０１】
本明細書において使用される用語、「アリールアルキル」または「アリールアルキル基」は、脂肪族および芳香族構造の両方を含有する化合物である。用語「アリールアルキル基」には、「アラルキル基」（少なくとも１つのアリール基で置換したアルキル基）および／または「アルキルアリール基」（少なくとも１つのアルキル基で置換したアリール基）が含まれる。
【０１０２】
本明細書において使用される用語、「ブレンド」または「ポリマーブレンド」は、２種以上のポリマーのブレンドである。このようなブレンドは、混和することができ、または混和しない（分子レベルで相分離されない）でもよい。このようなブレンドは、相分離でき、または相分離しなくてもよい。このようなブレンドは、透過電子顕微鏡法、光分散、Ｘ線分散および当技術分野で知られる他の方法で測定して、１つもしくは複数のドメイン配置を含むことができ、または含まなくてもよい。
【０１０３】
本明細書において使用される用語「組成物」には、この組成物ならびに、この組成物の材料から生成される反応生成物および分解生成物を含む、材料の混合物が含まれる。
【０１０４】
用語「含む（ｃｏｍｐｒｉｓｉｎｇ）」およびその派生語は、どんな追加的成分、ステップまたは手順の存在も、これが本明細書において開示されるか否かにかかわらず、排除する意図のものではない。どんな疑いも避けるように、用語「含む」の使用によって本明細書において特許請求される全ての組成物は、そうでないと言及されない限り、任意の追加的添加物、補助剤または、ポリマー化合物もしくはそれ以外の化合物のいずれであっても含んでよい。これに反して、用語「本質的に、からなる（ｃｏｎｓｉｓｔｉｎｇ  ｅｓｓｅｎｔｉａｌｌｙ  ｏｆ）」は、それに続く任意の引用範囲から、実施可能性について本質的ではないものを除く、どんな他の成分、ステップまたは手順も排除するものである。用語「からなる（ｃｏｎｓｉｓｔｉｎｇ  ｏｆ）」は、具体的に記述または掲げられていないどんな他の成分、ステップまたは手順も排除するものである。用語「または（ｏｒ）」は、特に言及されない限り、掲げられたメンバーを個々に、ならびに何らかの組合せとして指すものである。
【０１０５】
本明細書において使用される用語、「エチレン系ポリマー」は、大部分の重量パーセントのエチレンモノマー重合物（重合可能なモノマーの全重量に基づいて）を含み、場合によって少なくとも１種のコモノマー重合物を含むことができるポリマーである。
【０１０６】
用語「オレフィン系ポリマー」は、ポリマーの全重量に基づいて、大部分の重量パーセントのオレフィン例えばエチレンまたはプロピレンを、重合した形態で含有するポリマーである。オレフィン系ポリマーの非限定例には、エチレン系ポリマーおよびプロピレン系ポリマーが含まれる。
【０１０７】
用語「ポリマー」は、同一または異なる型のモノマーを重合させるステップによって調製した高分子化合物である。「ポリマー」には、ホモポリマー、コポリマー、ターポリマー、インターポリマーなどが含まれる。用語「インターポリマー」とは、少なくとも２種の型のモノマーまたはコモノマーの重合によって調製したポリマーである。インターポリマーには、コポリマー（通常、２つの異なる型のモノマーもしくはコモノマーから調製したポリマーを指す）、ターポリマー（通常、３つの異なる型のモノマーもしくはコモノマーから調製したポリマーを指す）、テトラポリマー（通常、４つの異なる型のモノマーもしくはコモノマーから調製したポリマーを指す）などが含まれるが、これらに限定されない。
【０１０８】
本明細書において使用される用語、「プロピレン系ポリマー」は、大部分の重量パーセントのプロピレンモノマー重合物（重合可能なモノマーの全重量に基づいて）を含み、場合によって少なくとも１種のコモノマー重合物を含むことができるポリマーである。
【０１０９】
本明細書において使用される用語、「置換したアルキル」は、上記において定義され、その中で、アルキルの任意の炭素に結合した１個もしくは複数の水素原子が他の基例えばハロゲン、アリール、置換したアリール、シクロアルキル、置換したシクロアルキル、ヘテロシクロアルキル、置換したヘテロシクロアルキル、ハロアルキル、ヒドロキシ、アミノ、ホスフィド、アルコキシ、アミノ、チオ、ニトロ、シリルなど、およびこれらの組合せによって置き換えられるアルキルと記述されたアルキルである。適切な置換したアルキルには、例えば、ベンジル、トリフルオロメチルなどが含まれる。
【０１１０】
試験方法
メルトフローレイト（ＭＦＲ）は、ASTM D 1238-01試験法に従って、プロピレン系ポリマーについての重量２．１６ｋｇにより２３０℃で測定される。
【０１１１】
キシレン可溶物（ＸＳ）は、樹脂を熱キシレン中に溶解し、この溶液を２５℃まで冷却させた後、溶液中に留まる樹脂の重量パーセントである（ASTM D5492-06によるＸＳ重量方法）。ＸＳは、次の２つの手順の１つにより測定される：（１）Ｖｉｓｃｏｔｅｋ法：０．４ｇのポリマーを２０ｍｌのキシレンに、１３０℃で３０分間撹拌して溶解する。次いで、この溶液を２５℃まで冷却し、３０分後不溶ポリマー部分を濾別する。得られた濾液は、１．０ｍｌ／分で流れるＴＨＦ移動相によりＶｉｓｃｏｔｅｋ  ＶｉｓｃｏＧＥＬ  Ｈ−１００−３０７８カラムを使用しフローインジェクションポリマー分析によって解析する。このカラムを、４５℃で作動する光分散、粘度計および屈折計検出器を有するＶｉｓｃｏｔｅｋ  Ｍｏｄｅｌ  ３０２  Ｔｒｉｐｌｅ  Ｄｅｔｅｃｔｏｒ  Ａｒｒａｙに繋いだ。機器較正は、Ｖｉｓｃｏｔｅｋ  ＰｏｌｙＣＡＬ（商標）ポリスチレン標準により維持した。（２）ＮＭＲ法：ＸＳは、その全内容が参照により本明細書に組み込まれている米国特許第５，５３９，３０９号中に記述される１Ｈ  ＮＭＲ方法を使用して測定される。これらの方法の両方が、ASTM重量方法に対して較正される。
【０１１２】
多分散指数（ＰＤＩ）は、ＴＡ  Ｉｎｓｔｒｕｍｅｎｔｓにより製造された応力制御動的分光計であるＡＲ−Ｇ２レオメーターによって、Zeichner GR、Patel PD(1981)「A comprehensive Study of Polypropylene Melt Rheology」、Proc. of the 2nd World Congress of Chemical Eng., Montreal, Canadaによる方法を使用して測定される。ＥＴＣオーブンを使用して、温度を１８０℃±０．１℃に制御する。窒素を使用して、オーブン内部をパージし、酸素および湿分による劣化から試料を守る。一対の直径２５ｍｍコーンおよびプレート試料ホルダーが使用される。試料を圧縮成形して、５０ｍｍ×１００ｍｍ×２ｍｍの小板（plaque）とする。次いで試料を１９ｍｍ平方に切断し、底部プレートの中央に装填される。上部コーンの外形は、（１）コーン角度：５：４２：２０（度：分：秒）；（２）直径：２５ｍｍ；（３）切頭(truncation)ギャップ：１４９ミクロンである。底部プレートの外形は、２５ｍｍ円筒である。
【０１１３】
試験手順：
（１）コーンおよびプレート試料ホルダーは、ＥＴＣオーブン内において１８０℃で２時間加熱される。次いで窒素ガスのブランケット下でギャップをゼロにする；
（２）コーンを２．５ｍｍに上げ、試料を、底部プレートの上面に装填する；
（３）開始時間調整２分間；
（４）上部コーンを直ちに下げて、正常な力であることを観察することによって、試料上部に幾分もたれ掛けさせる；
（５）２分後、上部コーンを下げることによって、試料を１６５ミクロンギャップまで圧縮する；
（６）正常な力を観察する。正常な力が＜０．０５ニュートンまで下がる場合、コーンおよびプレート試料ホルダーの端部から、さじによって過剰の試料を除去する；
（７）上部コーンを再び、１４９ミクロンである切頭ギャップまで下げる；
（８）これらの条件下で発振周波数掃引(Oscillatory Frequency Sweep)試験が行われる：
（ｉ）１８０℃で５分間、試験を遅延させる；
（ｉｉ）周波数：６２８．３ｒ／ｓ〜０．１ｒ／ｓ；
（ｉｉｉ）データ収集速度：５点／ディケード；
（ｉｖ）ひずみ：１０％；
（９）試験が完了すると、ＴＡ  Ｉｎｓｔｒｕｍｅｎｔｓにより提供されるＲｈｅｏｌｏｇｙ  Ａｄｖａｎｔａｇｅ  Ｄａｔａ  Ａｎａｌｙｓｉｓプログラムによってクロスオーバー弾性率（Ｇｃ）が検出される；
（１０）ＰＤＩ＝１００，０００÷Ｇｃ（単位Ｐａ）。
【０１１４】
最終融点（ＴＭＦ）は、試料中の最も完全な結晶を融解させる温度であり、ならびにアイソタクティシティおよび固有ポリマー結晶性の指標である。試験は、ＴＡ  Ｑ１００示差走査熱量計を使用して行われる。試料は、０℃から２４０℃まで８０℃／分の速度で加熱され、同一速度で０℃まで冷却され、次いで同一速度で１５０℃まで再加熱され、１５０℃で５分間保持し、次いで１．２５℃／分で１５０℃から１８０℃まで加熱される。ＴＭＦは、この最後のサイクルから、加熱曲線の終わりのベースラインの開始点を計算するステップによって測定される。
【０１１５】
試験手順：
（１）標準として高純度インジウムにより機器を較正する。
（２）機器ヘッド／セルを、窒素の一定流量５０ｍｌ／分で常にパージする。
（３）試料調製：
３０−Ｇ３０２Ｈ−１８−ＣＸ  Ｗａｂａｓｈ圧縮成形機（３０トン）を使用して、粉末試料１．５ｇを圧縮成形する：（ａ）混合物を接触させて２３０℃で２分間加熱する；（ｂ）試料を、同一温度で圧力２０トンにより１分間圧縮する；（ｃ）試料を４５°Ｆまで冷却し、圧力２０トンで２分間保持する；（ｄ）小板を、約同一サイズの４個に切断し、それらを一緒に積み重ね、試料を均斉にするためステップ（ａ）〜（ｃ）を繰り返す。
（４）試料小板から試料の一片（好ましくは５〜８ｍｇの間）の重量をはかり、それを標準アルミニウム試料パン（平皿）中に密封する。試料を入れた密封パンを、機器ヘッド／セルの試料側に置き、空の密封パンをレファレンス側に置く。自動サンプラーを使用する場合、いくつかの異なる試料試験片の重量をはかり出し、シーケンスのため機械を設定する。
（５）測定：
（ｉ）データ記憶：オフ
（ｉｉ）２４０．００℃まで８０．００℃／分で昇温
（ｉｉｉ）１．００分間恒温
（ｉｖ）０．００℃まで８０．００℃／分で降温
（ｖ）１．００分間恒温
（ｖｉ）１５０．００℃まで８０．００℃／分で昇温
（ｖｉｉ）５．００分間恒温
（ｖｉｉｉ）データ記憶：オン
（ｉｘ）１８０．００℃まで１．２５℃／分で昇温
（ｘ）方法終了
（６）計算：２本のインターセプト（interception）によりＴＭＦを決定する。高温のベースラインから１本の直線を引く。高温側の曲線の端部に近い曲線の曲りを通して他の直線を引く。
【０１１６】
例として、および限定を意図することなく、本開示の実施例を以下に提供する。
【実施例】
【０１１７】
１．ハロゲン化アミドエステルの合成
２−シアノ−２−イソブチル−４−メチルペンタン酸エチルおよび２−シアノ−２−イソプロピル−３−メチル酪酸エチル：
【０１１８】
【化７】
0005845195.tif 000008
５００ｍｌ丸底フラスコに磁気攪拌機を取り付け、２−シアノ酢酸エチル（１１．３ｇ、０．１モル）および無水ＤＭＦ（１２０ｍｌ）を装入する。撹拌している溶液に、無水ＤＭＦ（４０ｍｌ）中の１，８−ジアザビシクロ［５．４．０］ウンデカ−７−エン（ＤＢＵ）（３０．４ｇ、０．２モル，１．０当量）の溶液を１滴ずつ添加する。添加が完了した後、混合物は、さらに１時間撹拌する。このフラスコを、氷水浴中で冷却し、ＤＭＦ（４０ｍｌ）中のヨウ素（０．２モル、１．０当量）の溶液を１滴ずつ添加する。混合物を室温まで昇温させ、全ての出発物質が生成物に変換されるまでさらに１４時間撹拌する（ＧＣによりモニターする）。この混合物を氷水に注入し，ジエチルエーテルで抽出する。合わせたエーテル抽出物を水および食塩水で洗浄し、硫酸マグネシウム上で乾燥する。濾過後、濾液を濃縮し、残渣を真空中で蒸留し、無色液体としての生成物を生じる。
【０１１９】
２−シアノ−２−イソプロピル−３−メチル酪酸エチル：収率６７％；1H NMR: δ 4.24 (q, 2H, J = 7.0 Hz), 2.28 (七重線, 2H, J = 7.0 Hz) 1.30 (t, 3H, J = 7.0 Hz), 1.07 (d, 6H, J = 7.0 Hz), 1.01 (d, 6H, J = 6.5 Hz).
【０１２０】
２−シアノ−２−イソブチル−４−メチルペンタン酸エチル：収率８８％；1H NMR: δ 4.26 (q, 2H, J = 7.0 Hz), 1.82-1.90 (m, 4H), 1.63-1.70 (m, 2H), 1.34 (t, 3H, J = 7.0 Hz), 1.04 (d, 6H, J = 6.0 Hz), 0.89 (d, 6H, J = 6.0 Hz).
【０１２１】
２，２−ジ置換３−アミノプロパノール：
【化８】
0005845195.tif 000009
【０１２２】
窒素パージした１０００ｍｌ三首丸底フラスコに、磁気攪拌機、冷却器および滴下漏斗を取り付ける。粉末水素化リチウムアルミニウム（０．１４〜０．１８モル）を添加し、続いて無水ＴＨＦ（１４０〜１８０ｍｌ）を添加するが、これらは、市販の、ＴＨＦ中１．０Ｍ水素化リチウムアルミニウムによって置き換えることができる。撹拌しながらエーテル（約２００ｍｌ）中の２−シアノカルボン酸エチル化合物（０．０６〜０．０８モル）の溶液を１滴ずつ添加して、この混合物をゆるやかな還流に保つ。添加が終わると、混合物を加熱して、３時間ゆるやかに還流させる。冷却した後、このフラスコを氷水浴中に置く。水を注意深く添加し、固体が白色に変わるまでこの混合物を撹拌する。濾過後、固体をさらなるエーテルで洗浄し、濾液を濃縮し、残渣を真空中で乾燥し、白色固体または粘着性油としての生成物を生じ、これを、さらに精製せずに直接アクリル化反応に使用することができる。
【０１２３】
２−アミノメチル−２−イソプロピル−３−メチルブタン−１−オール：収率７１％；1H NMR: δ 3.72 (s, 2H), 2.93 (s, 2H), 2.65 ( br.s, 3H), 1.97 (七重線, 2H, J = 8.8 Hz), 0.95 (d, 6H, J = 8.5 Hz), 0.94 (d, 6H, J = 9.0 Hz).
【０１２４】
２−アミノメチル−２−イソブチル−４−メチルペンタン−１−オール：収率７５％；1H NMR: δ 3.54 (s, 2H), 2.77 (s, 2H), 2.65 ( br.s, 3H), 1.58-1.70 (m, 2H), 1.21 (d, 2H, J = 7.0 Hz), 1.20 (d, 2H, J = 7.5 Hz), 0.88 (d, 6H, J = 8.0 Hz), 0.87 (d, 6H, J = 8.5 Hz).
【化９】
0005845195.tif 000010
【０１２５】
１０００ｍＬ丸底フラスコに、３，５−ジメチルイソオキサゾール（９．７ｇ、０．１モル）および水（２００ｍｌ）を装入する。この溶液に、１．０Ｍ水酸化カリウム水溶液（２００ｍＬ）を添加する。ニッケル−アルミニウム合金（１：１，３２ｇ、０．２モル）を一部ずつ１時間にわたって添加する。さらに約２時間後、反応混合物をセライト上で濾過し、固体をさらなる水で洗浄する。濾液を塩化メチレンで１回抽出する。水溶液を、濃ＨＣｌで酸性とし、乾固するまで濃縮する。この残渣に、水酸化カリウム（１０Ｍ、５．０ｍｌ）を添加し、この混合物を塩化メチレンで抽出し、抽出物を硫酸マグネシウム上で乾燥する。濾過後、濾液を濃縮し、残渣を真空中で乾燥し、粘結性油としての生成物９．０ｇ（８７％）を生じ、これを直接次のアシル化反応に使用する。1H NMR (2種の異性体が約1:1.3): δ 4.10-4.18 (m, 1Ha), 3.95-4.00 (m, 1Hb), 3.37-3.41 (m, 1Ha), 3.00-3.05 (m, 1Hb),  2.63 ( br.s, 3Ha+3Hb), 1.42-1.55 (m, 2Ha+1Hb), 1.12-1.24 (m, 6Ha+7Hb).
【化１０】
0005845195.tif 000011
【０１２６】
２５０ｍｌ丸底フラスコに、アミノアルコール（０．０２モル）、ピリジン（０．０４モル、１．０当量）および塩化メチレン（５０ｍｌ）を装入する。このフラスコを氷水浴中に浸漬し、塩化ベンゾイル（０．０４モル、１．０当量）を１滴ずつ添加する。添加が終わった後、フラスコを室温まで加温し、混合物を１晩撹拌する。ＧＣによりモニターして反応が終わると、混合物を塩化メチレンで希釈し、水、飽和塩化アンモニウム、水、飽和重炭酸ナトリウムおよび食塩水で結果として（consequently）洗浄する。この溶液を硫酸マグネシウム上で乾燥し、濾過し、濾液を濃縮する。残渣をフラッシュカラムクロマトグラフィによって精製して、無色油または白色固体として生成物を生じる。
【０１２７】
Ｂｒｕｅｋｅｒ  ５００ＭＨｚもしくは４００ＭＨｚ  ＮＭＲ分光計で、溶媒としてＣＤＣｌ３（ｐｐｍとして）を使用して１Ｈ  ＮＭＲデータが得られる。
【０１２８】
上述の合成によって生成されたアミドエステルを、以下の表１中に提供している。
【０１２９】
【表１】
0005845195.tif 000012
【表２】
0005845195.tif 000013
【０１３０】
２．プロ触媒の調製
プロ触媒前駆体（表２に示した重量による）および２．５２ミリモルの内部電子供与体（すなわちハロゲン化アミドエステル）を、機械的攪拌機を取り付け、底部濾過部を有するフラスコに装入する。ＴｉＣｌ４とクロロベンゼンとの混合溶媒（体積により１／１）６０ｍｌをこのフラスコに導入する。この混合物を１１５℃まで加熱し、２５０ｒｐｍで撹拌して６０分間同温度のままとした後、液体を濾別する。混合溶媒６０ｍｌを再び添加し、撹拌しながら同一の所望温度で３０分間反応を継続させ、続いて濾過する。この方法を１回繰り返す。得られた固体を、周囲温度で７０ｍｌのイソ−オクタンを使用して洗浄する。濾過により溶媒を除去した後、固体を、Ｎ２流によりまたは真空下で、乾燥する。
【０１３１】
【表３】
0005845195.tif 000014
【０１３２】
ＭａｇＴｉ−１は、平均粒径５０ミクロンを有し、組成Ｍｇ３Ｔｉ（ＯＥｔ）８Ｃｌ２を有する混合Ｍａｇ／Ｔｉ前駆体（米国特許第６，８２５，１４６号の実施例１により調製したＭａｇＴｉ前駆体）である。ＳＨＡＣ（商標）３１０は、その内容全体が参照により本明細書に組み込まれている米国特許第６，８２５，１４６号の実施例２により作製した、内部電子供与体として安息香酸エチルを有する安息香酸エステル含有触媒（平均粒径２７ミクロンを有するＢｅｎＭａｇプロ触媒前駆体）である。それぞれの得られたプロ触媒組成物についてのチタン含量を、表３中に掲げている。内部供与体についてのピークは、ＧＣ分析からの滞留時間に対応している。さらなるキャラクタリゼーションは行われない。
【０１３３】
【表４】
0005845195.tif 000015
【０１３４】
３．重合
重合は、１ガロンオートクレーブ中において液体プロピレンで行われる。状態調節の後、反応器に１３７５ｇのプロピレンと目標量の水素とを装入し、６２℃に持って行く。０．２５ミリモルのＤＣＰＤＭＳを、７．２ｍｌのイソオクタン中の０．２７Ｍトリエチルアルミニウム溶液に添加し、続いて鉱油中の５．０重量％プロ触媒スラリーを添加する（実際の固体重量は、以下の表中に示される）。この混合物を、反応器に注入して重合を開始する前に、周囲温度で２０分間予備混合する。この予備混合した触媒成分を、高圧触媒注入ポンプを使用して、イソオクタンと一緒に反応器中にフラッシュする。発熱した後、温度を６７℃に制御する。全重合時間は１時間である。
【０１３５】
４．ポリマー試験
ポリマー試料は、沈降かさ密度、メルトフローレイト（ＭＦＲ）、キシレン可溶物（ＸＳ）、多分散指数（ＰＤＩ）および最終融点（ＴＭＦ）について試験される。指定されない限り、ＸＳはＶｉｓｃｏｔｅｋ法を使用して測定される。
【０１３６】
以下の表４に示されるように、アミドエステルのハロゲン化は、ＳＨＡＣ（商標）３１０前駆体およびＭａｇＴｉ−１前駆体の両方について触媒生産性および／またはポリマー特性を向上させる。
【０１３７】
【表５】
0005845195.tif 000016
【０１３８】
内部電子供与体としてハロゲン化アミドエステルを使用すると、従来のＤｉＢＰプロ触媒と比較してＭＷＤが広くなる。ＢｅｎＭａｇプロ触媒前駆体（すなわちＳＨＡＣ（商標）３１０）を使用すると、対応するＥＥＤについて広いＭＷＤを維持しながら、触媒活性およびＸＳが著しく改良される。
【０１３９】
ハロゲン化アミドエステル内部供与体およびＳＨＡＣ（商標）３１０前駆体から作製したプロ触媒は、高い触媒活性、より低いＸＳおよびより高いＴＭＦを示す。その上、得られたポリマーのＰＤＩは、ＤｉＢＰ系プロ触媒にＤＣＰＤＭＳを使用して達成することができるＰＤＩよりも際立って高い。
【０１４０】
５．外部電子供与体
【０１４１】
【表６】
0005845195.tif 000017
【表７】
0005845195.tif 000018
【０１４２】
低いタクティシティ（高いＸＳ）のためＤｉＢＰ系プロ触媒については有用ではない多くのＥＥＤが、ハロゲン化アミドエステル系プロ触媒で使用するのに適している。驚くべきことに、ハロゲン化アミドエステルプロ触媒についてのＰＤＩへのＥＥＤの効果は、ＤｉＢＰ系プロ触媒に使用した場合の同一ＥＥＤの効果と異なっている。例えば、ＥＥＤとしてＴＥＯＳ、ＢＭＭＤＭＨおよびＴＥＰを使用したＤｉＢＰプロ触媒から生成したポリプロピレンのＰＤＩ値は、ＥＥＤとしてＤＣＰＤＭＳを使用したＤｉＢＰプロ触媒から生成したポリプロピレンのＰＤＩ値よりも低い。これに反して、これらの同一のＥＥＤを使用してハロゲン化アミドエステルプロ触媒から生成したポリプロピレンのＰＤＩ値は、ＥＥＤとしてＤＣＰＤＭＳを使用したＤｉＢＰ系プロ触媒から生成したポリプロピレンのＰＤＩ値よりも高い。ＸＳへの効果も異なっている。ＤｉＢＰ系プロ触媒について非アルコキシシランＥＥＤは高いＸＳをもたらすが、他方で同一の非アルコキシシランＥＥＤがハロゲン化アミドエステルプロ触媒については低いＸＳを呈する（表５）。多くのポリマーの最終使用用途について低いＸＳは基本的必要要件である。さらに、本出願人らは、驚くべきことに、ＥＥＤ特に非シランＥＥＤにより、ハロゲン化アミドエステル触媒および得られたポリマーについて用途可能性が広がることを見出している。上記の表５に示されるように、ＥＥＤを使用してポリマー特性を操作し、ハロゲン化アミドエステル系プロ触媒の特性変動範囲を広げることができる。
【０１４３】
【表８】
0005845195.tif 000019
【０１４４】
重合反応中へのＡＬＡ導入は、触媒系に自己制限特性を与えることにより工程操作性を向上させる。ミリスチン酸イソプロピル（ＩＰＭ）および２，２，４−トリメチル−１，３−ペンタンジオールジベンゾエート(2,2,4-trimethyl-1,3-pentanediol dibenzoate)（ＴＭＰｎＤＯＤＢｚ）などのカルボン酸エステルが、適切な自己制限剤である。ＥＥＤ／ＡＬＡ混合物がハロゲン化アミドエステル系プロ触媒と一緒に使用される場合、この触媒は高い触媒活性を示し、得られたポリマーは低いＸＳ、高いＰＤＩおよび高いＴＭＦを示す（表６）。ＥＥＤは、単独でも、またはＡＬＡと組み合わせて使用できる。
【０１４５】
ハロゲン化アミドエステルプロ触媒を、様々なＥＥＤ単独と、またはＡＬＡと組み合わせて使用すると、高い触媒活性、低いＸＳ、高いＰＤＩおよび高いＴＭＦが得られる。
【０１４６】
本開示は、本明細書に含まれる実施形態および例示に限定されずに、下記の特許請求範囲の範囲内に入ることになる実施形態の一部および種々の実施形態の要素の組合せを含めた、これらの実施形態の修正された形態を含むことを特に意図されている。